(57)【要約】      （修正有）【課題】接着強度が強く、外部応力により接着面が剥がれにくく、接着時間が短く、接着面より水漏れがしない。【解決手段】複数の平板を接着する溶剤１００部の中に接着しようとするプラスチック平板と同じ材料または類似した成分の材料を重量比率で１〜２００部溶かした複合溶剤を形成し、当該複合溶剤を平板同士間に施して、溶剤を介して平板同士に押圧を加えることにより、平板同士に外部応力をかけても剥がれにくく、より良い作業性でより強固に接着する。【選択図】図３
0003119438.tif 000002
【実用新案登録請求の範囲】
【請求項１】
複数のプラスチック平板同士を溶剤などで接着する時、その接着強度をより大きくし、外部応力をかけても平板同士が剥がれないようにするために、重量比率で、使用する溶剤１００部に対し、溶剤の中に平板と同じ材料または類似した成分の材料１〜２００部を溶かした複合溶剤を形成し、当該複合溶剤を複数の平板同士間に施して、溶剤を介して平板同士に押圧を加えることにより接着する方法。
【考案の詳細な説明】
【技術分野】
【０００１】本考案は、住宅などの建物の壁材、床材、天井材などを構成する建築材料として幅広く使用される、より大きいサイズの、より強度の大きい汎用プラスチック平板構造材を作るために複数のプラスチック平板をより強く接着できる溶剤とその接着方法を提供することにある。
【背景技術】
【０００２】従来より住宅などの建物の壁材、床材、天井材などは木製平板が使われているが、森林の伐採により木製平板の入手が困難な状況になり始めている。また、資源環境保護のためにも、樹木の伐採は今後、ますます、難しくなる傾向にある。一方、石油化学製品は、急激な成長遂げている反面、製品のリサイクルによる有効利用が求められている。すなわち、木製平板に代わるリサイクルプラスチック材料を活用した環境に優しく、かつ、強度がより大きく、より大きいサイズの安価な汎用プラスチック平板のニーズが市場で高まっている。
【考案の開示】
【考案が解決しようとする課題】
【０００３】解決しようとする問題点は、市場のニーズに対応して、リサイクルプラスチック材料を使用して平板を押出加工する場合、製造できる平板のサイズに限界があるために、製造した複数の平板の側面間、平板の地面と天面間、平板の側面と地面間などの部分を強固に接着して、より大きいサイズのより汎用性のある平板を形成する時、従来の溶剤接着では、接着強度が弱いために、外部応力により接着面が剥がれ易く、接着時間が１分以上かかり、かつ、接着面にスキ間を生ずるために接着面より水漏れがする問題があった。それは溶剤の粘度が低過ぎることが主因と考えられる。
【課題を解決するための手段】
【０００４】本考案は、複数のプラスチック平板同士を溶剤で接着する時、その接着強度をより大きくし、外部応力をかけても平板同士が剥がれないようにするために、溶剤の中に平板と同じ材料または類似した成分の材料を溶かした複合溶剤を形成し、平板同士間に同溶剤を施し、溶剤を介して平板同士に押圧を加えて接着する。この時、形成する複合溶剤は、重量比率で、溶剤１００部に対し、溶剤の中に平板と同じ材料または類似した成分の材料１〜２００部、好ましくは、１５〜３０部を溶かした混合溶剤とする。そうすると溶剤の粘度はより高くなり、接着・乾燥能力が向上する。【０００５】本考案による複合溶剤を弾力性の有るポリエチレン製容器に入れ、容器の周辺部を手で絞るようにして注射針のようなノズル構造になった先端より複数の平板の側面間、平板の地面と天面間、平板の側面と地面間などのスキ間に溶剤を噴射させ、溶剤を介して複数の平板同士に押圧をかけて接着する。接着方法はノズルよりの溶剤の噴射に限らず、ハケ塗りなど各種の方法があるが、ノズルよりの溶剤噴射の方法が最も複数の平板の接着作業性と接着強度が良好であった。
【考案の効果】
【０００６】例えば、住宅用壁面の下地材として活用されている桟木は、２〜３倍発泡の低発泡ポリスチレン製平板製で、１２ｍｍ厚の側面同士を接着した場合、従来の汎用溶剤を用いると完全に平板の側面同士を接着するのに、１分以上の時間がかかり、かつ、接着された平板の側面同士が外部圧力により剥がれる不良率は３％程度であった。本考案による複合溶剤で同様に平板を接着すると桟木の粉砕材が溶剤に溶けて粘度がより高くなったために約３０秒で平板同士が完全接着でき、外部圧力による剥がれが皆無に近くなる改善効果が得られた。【０００７】また、複数の平板の地面と天面を従来の溶剤で接着した場合、粘度が低過ぎるために、平板同士の間にスキ間ができて接着面からの水漏れが生じることがあったが、本考案による複合溶剤で同様の方法にて平板を接着すると溶剤の粘度が向上し、添加して溶かした桟木粉砕品がシール材としての効果を示し、平板間のスキ間がふさがれて、水漏れを防止する実用的効果が得られた。
【考案を実施するための最良の形態】
【０００８】一般に、建築材料として使用されるプラスチック平板は、衝撃強度などを改善したリサイクル材が多く使用され、釘打ちが出来て、適度な重さと剛性などの強度を有した低発泡平板が使用されている。例えば、前記の桟木は、一般に、１２ｍｍ厚×５４〜９００ｍｍ幅×８９８〜２，５１６ｍｍ長さの各種規格の低発泡リサイクルポリスチレン樹脂製の黒色平板でできている。複数の桟木の側面間やその地面と天面間などを接着する時、溶剤としては、メチルエチルケトン、トルエン、シクロヘキサノンなどが使用される。【０００９】当該溶剤の中に、桟木の粉砕品を一定範囲内の重量を添加して複合溶剤を形成する。この時、形成される複合溶剤は、重量比率で、溶剤１００部に対し、溶剤の中に桟木と同じ材料または類似した成分の材料１〜２００部を溶かした混合溶剤とするが、実験結果からいうと、溶剤１００部に対し、桟木の粉砕品１５〜３０部（重量）の比率で溶かすのが接着作業性や速乾性が良く、より強い接着強度が得られる好ましい条件であることがわかった。【０００１０】当該複合溶剤を弾力性のあるポリエチレン製容器に入れ、容器の周辺部を手で絞るようにして、注射射針のようなノズル構造になった先端より複数の平板の側面間、平板の地面と天面間、平板の側面と地面間などに当該溶剤を噴射させて、溶剤を介して平板同士に押圧をかけて、約３０秒経過すれば平板同士の材料破壊接着が得られる。
【実施例１】
【０００１１】  桟木を本考案による複合溶剤で接着した実施例を記す。
0003119438.tif 000003
【図面の簡単な説明】
【０００１２】
【図１】  桟木
【図２】  接着溶剤入り先端ノズル付きポリエチレン容器
【図３】  複数の桟木の側面間の接着実施例
【図４】  二枚の桟木の地面と天面接着の実施例
【図１】
0003119438.tif 000004
【図２】
0003119438.tif 000005
【図３】
0003119438.tif 000006
【図４】
0003119438.tif 000007
【手続補正書】
【提出日】平成17年11月8日(2005.11.8)
【手続補正１】
【補正対象書類名】実用新案登録請求の範囲
【補正対象項目名】全文
【補正方法】変更
【補正の内容】
【実用新案登録請求の範囲】
【請求項１】
複数のプラスチック平板同士を溶剤などで接着する時、その接着強度をより大きくし、外部応力をかけても平板同士が剥がれないようにするために、重量比率で、使用する溶剤１００部に対し、溶剤の中に平板と同じ材料または類似した成分の材料１〜２００部を溶かした複合溶剤を形成し、当該複合溶剤を複数の平板同士間に施して、溶剤を介して平板同士に押圧を加えることにより接着して一体化したプラスチック平板。